(57)【要約】【課題】耐磨耗性等の機械特性に優れたクリーニングブレード部材を提供することを課題とする。【解決手段】数平均分子量１５００〜３８００の長鎖ポリオールと、イソシアネートと、２つ以上のＯＨ基を有するイソシアヌレート誘導体とを反応させて得たゴム状弾性体からなり、前記イソシアヌレート誘導体は、前記長鎖ポリオール１００重量部に対して０．５〜１５重量部配合する。【選択図】なし【特許請求の範囲】
【請求項１】
数平均分子量１５００〜３８００の長鎖ポリオールと、イソシアネートと、２つ以上のＯＨ基を有するイソシアヌレート誘導体とを反応させて得たゴム状弾性体からなり、前記イソシアヌレート誘導体は、前記長鎖ポリオール１００重量部に対して０．５〜１５重量部配合されていることを特徴とするクリーニングブレード部材。
【請求項２】
請求項１に記載のクリーニングブレード部材において、前記長鎖ポリオールの数平均分子量が１６５０〜３０００であることを特徴とするクリーニングブレード部材。
【請求項３】
請求項１又は２に記載のクリーニングブレード部材において、前記イソシアヌレート誘導体を架橋剤、または鎖長延長剤として用いることを特徴とするクリーニングブレード部材。
【請求項４】
請求項１〜３の何れかに記載のクリーニングブレード部材において、前記長鎖ポリオールがポリエステルポリオールを含み、当該ポリエステルポリオールが下記式で定義されるエステル濃度が６．８５±０．２５ｍｍｏｌ／ｇの範囲にあることを特徴とするクリーニングブレード部材。
【数１】
2008009400.tif 000005
【請求項５】
請求項４に記載のクリーニングブレード部材において、前記ポリエステルポリオールが、ノナンジオール及びメチルオクタンジオールから選択される少なくとも一種のジオール成分と、アジピン酸、セバシン酸及びアゼライン酸から選択される少なくとも一種の二塩基酸との脱水縮合により得られたものであることを特徴とするクリーニングブレード部材。
【請求項６】
請求項１〜５の何れかに記載のクリーニングブレード部材において、ゴム硬度がＪＩＳ  Ａで６５〜８５°であることを特徴とするクリーニングブレード部材。
【請求項７】
請求項１〜６の何れかに記載のクリーニングブレード部材において、２５℃における反発弾性が４０〜８０％であることを特徴とするクリーニングブレード部材。
【発明の詳細な説明】
【技術分野】
【０００１】
本発明は、クリーニングブレード部材に関し、特に、電子写真法において感光体や転写ベルトなど、トナー像が形成され且つその後当該トナー像を被転写材に転写するトナー像担持体上のトナーを除去するクリーニングブレード部材に関する。
【背景技術】
【０００２】
一般に電子写真プロセスでは、電子写真感光体あるいは転写ベルト等を繰り返し使用するためにトナーを除去するクリーニングブレードが用いられる。クリーニングブレードは、長期間に亘って感光体に当接させるものであるため、耐磨耗性が良好であることが求められている。なお、クリーニングブレード部材にはポリウレタンが使用される。ポリウレタンは、耐磨耗性が良好で、補強剤などを添加しなくても十分な機械的強度を有し、非汚染性であるからである。しかしながら、ポリウレタンの物性には温度依存性があるという問題がある。
【０００３】
ここで、ポリウレタンからなるクリーニングブレードとしては、５０℃における引張強度が１２ＭＰａ以上、ｔａｎδピーク温度が１５℃以下、硬度が８０°以下の硬化体とすることにより、低温環境下におけるクリーニング性を損なうことなく、高温環境下における欠けの発生が有効に防止され、広い温度域で良好なクリーニング性を発揮することができるクリーニングブレードが開発されている（特許文献１参照）。
【０００４】
また、数平均分子量が１０００〜３０００である２官能ポリオールと、数平均分子量が９２〜９８０の３官能ポリオールとを、平均官能基数が２.０２〜２.２０となる比率に混合した混合ポリオールに、イソシアネート基の含量が５〜２０％となる量のジイソシアネート化合物を混合したプレポリマーに、ＯＨ基／ＮＣＯ基の当量比が０.９０〜１.０５となる量の架橋剤と、前記プレポリマー１００重量部に対して０.０１〜１.０重量部の反応促進剤とを混合し反応させて得られるポリウレタンシートを用いる電子写真装置用ブレードがある（特許文献２参照）。
【０００５】
しかしながら、これらのブレードでは、耐磨耗性等の面で満足が得られず、更なる特性の向上が望まれている。
【０００６】
【特許文献１】特開２００１−２６５１９０号公報
【特許文献２】特開平９−２７４４１６号公報
【発明の開示】
【発明が解決しようとする課題】
【０００７】
本発明は、このような事情に鑑み、耐磨耗性等の機械特性に優れたクリーニングブレード部材を提供することを課題とする。
【課題を解決するための手段】
【０００８】
前記課題を解決する本発明の第１の態様は、数平均分子量１５００〜３８００の長鎖ポリオールと、イソシアネートと、２つ以上のＯＨ基を有するイソシアヌレート誘導体とを反応させて得たゴム状弾性体からなり、前記イソシアヌレート誘導体は、前記長鎖ポリオール１００重量部に対して０．５〜１５重量部配合されていることを特徴とするクリーニングブレード部材にある。
【０００９】
本発明の第２の態様は、第１の態様に記載のクリーニングブレード部材において、前記長鎖ポリオールの数平均分子量が１６５０〜３０００であることを特徴とするクリーニングブレード部材にある。
【００１０】
本発明の第３の態様は、第１又は２の態様に記載のクリーニングブレード部材において、前記イソシアヌレート誘導体を架橋剤、または鎖長延長剤として用いることを特徴とするクリーニングブレード部材にある。
【００１１】
本発明の第４の態様は、第１〜３の何れかの態様に記載のクリーニングブレード部材において、前記長鎖ポリオールがポリエステルポリオールを含み、当該ポリエステルポリオールが下記式に定義されるエステル濃度が６．８５±０．２５ｍｍｏｌ／ｇの範囲にあることを特徴とするクリーニングブレード部材にある。
【００１２】
【数１】
2008009400.tif 000002
【００１３】
本発明の第５の態様は、第４の態様に記載のクリーニングブレード部材において、前記ポリエステルポリオールが、ノナンジオール及びメチルオクタンジオールから選択される少なくとも一種のジオール成分と、アジピン酸、セバシン酸及びアゼライン酸から選択される少なくとも一種の二塩基酸との脱水縮合により得られたものであることを特徴とするクリーニングブレード部材にある。
【００１４】
本発明の第６の態様は、第１〜５の何れかの態様に記載のクリーニングブレード部材において、ゴム硬度がＪＩＳ  Ａで６５〜８５°であることを特徴とするクリーニングブレード部材にある。
【００１５】
本発明の第７の態様は、第１〜６の何れかの態様に記載のクリーニングブレード部材において、２５℃における反発弾性が４０〜８０％であることを特徴とするクリーニングブレード部材。
【発明の効果】
【００１６】
本発明によれば、耐磨耗性等の機械特性に優れたクリーニングブレード部材を提供することができる。
【発明を実施するための最良の形態】
【００１７】
本発明のクリーニングブレード部材は、数平均分子量１５００〜３８００の長鎖ポリオールと、イソシアネートと、２つ以上のＯＨ基を有するイソシアヌレート誘導体とを反応させて得たゴム状弾性体からなり、イソシアヌレート誘導体が長鎖ポリオール１００重量部に対して０．５〜１５重量部配合されている。このように、２つ以上のＯＨ基を有するイソシアヌレート誘導体を長鎖ポリオール１００重量部に対して０．５〜１５重量部配合して長鎖ポリオールと、イソシアネートとを反応させることで、耐磨耗性に優れたクリーニングブレード部材とすることができる。
【００１８】
本発明にかかる長鎖ポリオールは、数平均分子量が１５００〜３８００であり、好ましくは１６５０〜３０００である。この範囲を外れると、所定の特性を有するクリーニングブレード部材を得ることができないためである。
【００１９】
長鎖ポリオールは、上述した分子量のものであればよく、例えば、ジオール成分と二塩基酸との脱水縮合で得られるポリエステルポリオール、ジオールとアルキルカーボネートの反応により得られるポリカーボネートポリオール、カプロラクトン系のポリオール、ポリエーテルポリオール等を挙げることができる。
【００２０】
また、本発明にかかる長鎖ポリオールは、ポリエステルポリオールを含むことが好ましく、該ポリエステルポリオールが下記式で定義されるエステル濃度が６．８５±０．２５ｍｍｏｌ／ｇの範囲にあるのが好ましい。高い機械的強度と、反発弾性などの低い温度依存性とを両立させる上で好適だからである。
【００２１】
【数２】
2008009400.tif 000003
このような所定のエステル濃度を有するポリエステルポリオールとしては、ジオール成分と二塩基酸との脱水縮合により得られるポリエステルポリオールを用いるのが好ましい。但し、ジオール成分と二塩基酸との脱水縮合により得られるポリエステルポリオール以外のポリオールを用いても、エステル濃度が上述した所定の範囲に入れば、上述した特性を得ることができる。
【００２２】
本発明で用いられる所定のポリエステルポリオールとしては、エチレングリコール、ブタンジオール、ヘキサンジオール、ノナンジオール、デカンジオール、３−メチル−１，５−ペンタンジオール、ネオペンチルグリコール、２，４−ジエチル−１，５−ペンタンジオール、ブチルエチルプロパンジオール、２−メチル−１，８−オクタンジオールなどのジオール成分と、アジピン酸、アゼライン酸、セバシン酸、ダイマー酸、水添ダイマー酸などの二塩基酸との組み合わせで上述した条件を満足するエステル濃度を有するものを挙げることができる。具体的には、ノナンジオールアジペート、２−メチル−１，８−オクタンジオールアジペート、デカンジオールアジペート、ヘキサンジオールアゼレート、ノナンジオールアゼレート、２−メチル−１，８−オクタンジオールアゼレート、デカンジオールアゼレート、ブタンジオールセバケート、ヘキサンジオールセバケート、ノナンジオールセバケート、２−メチル−１，８−オクタンジオールセバケート、デカンジオールセバケート、各種グリコールのダイマー酸エステル及び水添ダイマー酸エステルなどを挙げることができる。数種類のジオール成分および二塩基酸を組み合わせることも差し支えない。
【００２３】
また、上述した条件の範囲内でε−カプロラクトンやδ−バレロラクトンなどのラクトン類を、重付加もしくは共重合することもできる。すなわち、ジオール成分と二塩基酸とを脱水縮合する際にラクトン類を共重合してランダム共重合体とするか、または、脱水縮合したものにラクトン類を重付加するかなどにより得たポリオールを用いることもできる。このようにラクトン類を用いることにより、低温時の反発弾性をさらに向上させることができる。
【００２４】
特に、性能およびコスト面で好適なものはノナンジオール及びメチルオクタンジオールから選択される少なくとも一種のジオール成分と、アジピン酸、セバシン酸及びアゼライン酸から選択される少なくとも一種の二酸基塩とを脱水縮合してなるポリエステルポリオールである。特に、１，９−ノナンジオール及びメチル−１，８−オクタンジオールから選択される少なくとも一種のジオール成分を用いるのが好ましいが、１，９−ノナンジオール単独では結晶性が強すぎて好ましくない。従って、メチル−１，８−オクタンジオールのみ、又はこれに１，９−ノナンジオールを添加して用いるのが好ましい。勿論、これらを主成分とし、一部の成分を他のグリコールや二塩基酸で置換したものも好適に用いることができる。ここで、メチル−１，８−オクタンジオールとは、１又は８以外の位置にメチル基を有するオクタンジオールであり、代表的なものは２−メチル−１，８−オクタンジオールであるが、これに限定されるものではない。
【００２５】
ポリオールと反応させるイソシアネートは、分子構造が比較的剛直でないものであることが好ましく、例えば、４，４’−ジフェニルメタンジイソシアネート（ＭＤＩ）、２，６−トルエンジイソシアネート（ＴＤＩ）、１，６−ヘキサンジイソシアネート（ＨＤＩ）、１，５−ナフタレンジイソシアネート（ＮＤＩ）及び３，３−ジメチルフェニル−４，４−ジイソシアネート（ＴＯＤＩ）などを挙げることができる。特に、好適なものはＭＤＩである。
【００２６】
本発明にかかるイソシアヌレート誘導体は２つ以上のＯＨ基を有するものであり、２つ以上のＯＨ基を有することでイソシアネートと反応し、ポリウレタンマトリックス中に一体的に取り込まれ、所望の物性を得ることができる。２つ以上のＯＨ基を有するイソシアヌレート誘導体としては、例えば、分子量２６１のトリス（２−ヒドロキシエチル）イソシアヌレート（タナック：日産化学工業製）等を挙げることができる。
【００２７】
また、本発明にかかるイソシアヌレート誘導体は、長鎖ポリオール１００重量部に対して０．５〜１５重量部配合する。０．５重量部より低いと耐磨耗性に対する十分な効果が得られず、１５重量部より多いとイソシアヌレート誘導体の凝集によりゴム状弾性体を成形できなくなるからである。
【００２８】
上述したような２つ以上のＯＨ基を有するイソシアヌレート誘導体は、架橋剤、または鎖長延長剤として用いるのが好ましい。なお、他の架橋剤または鎖長延長剤を併用するのが好ましく、本発明にかかるイソシアヌレート誘導体は、架橋剤または鎖長延長剤の一部として用いることができる。イソシアヌレート誘導体は高い熱分解温度を有しており、摩擦時の発熱による分子鎖の破断が発生しないためか、イソシアヌレート誘導体を架橋剤または鎖長延長剤として用いることで、耐磨耗性に優れたクリーニングブレード部材となる。
【００２９】
ここで、イソシアヌレート誘導体と共に用いる架橋剤又は鎖長延長剤は、特に限定されないが、数平均分子量が５００以下の短鎖ポリオールを用いるのが好ましい。例えば、エチレングリコール、１，３−プロパンジオール、１，４−ブタンジオールなどの主鎖の炭素数が２〜１２の直鎖グリコール；ネオペンチルグリコール、３−メチル−１，５−ペンタンジオールなどの炭素数１２以下の側鎖を有するジオール類；３−アリルオキシ−１，２−プロパンジオールなどの炭素数１２以下の不飽和基を有するジオール類；および、１，４−ビス（ヒドロキシエトキシ）ベンゼン、パラキシレングリコールなどの芳香族環を含む炭素数２０以下のジオール類、シクロへキサンジオール、シクロヘキサンジメタノール等の脂環式ジオール類、トリメチロールエタン、トリメチロールプロパン、グリセリンなどのトリオール類およびペンタエリスリトールやソルビトールなどの４官能以上のポリオールを挙げることができる。これらの短鎖ポリオールは、勿論、二種以上混合して用いてもよい。
【００３０】
特に、性能およびコスト面で好適なものは、１，４−ブタンジオール及び１，３−プロパンジオールなどの２官能ポリオールである。
【００３１】
上述した長鎖ポリオール、イソシアヌレート誘導体、他の架橋剤または鎖長延長剤、及びイソシアネートを混合し、反応させることによりポリウレタンを製造することができる。イソシアネート重量部や、架橋剤または鎖長延長剤の比率等を調整することによって、より耐磨耗性に優れたクリーニングブレード部材とすることができる。
【００３２】
本発明にかかるクリーニングブレード部材はゴム硬度がＪＩＳ  Ａで６５〜８５°であることが好ましい。硬度が６５°よりも低くなると、耐磨耗性が低下し、また、クリーニング不良となるめくれが発生しやすくなってしまい、硬度が８５°より高くなると、感光体への接圧が高くなりすぎるために感光体が磨耗してしまうからである。
【００３３】
また、２５℃における反発弾性が４０〜８０％であることが好ましい。反発弾性が４０％よりも低くなるとクリーニング不良が発生し、８０％よりも高くなるとクリーニングブレード使用時に異音（いわゆる鳴き）が発生してしまうためである。
【００３４】
本発明にかかるゴム状弾性体はプレポリマー法やワンショット法など、ポリウレタンの一般的な製造方法により製造することができる。プレポリマー法は強度、耐磨耗性に優れるポリウレタンが得られるため本発明には好適であるが、製法により制限されるものではない。
【００３５】
また、遠心成形法により成形することもできる。遠心成形法で製造する場合には、製造したゴム状弾性体のエアー面側が感光体と接触するように用いるのが望ましい。
【００３６】
上述したような方法により製造したポリウレタン（ゴム状弾性体）を切断等して、所定の寸法のクリーニングブレード部材とし、これを接着剤等で支持部材に接着すればクリーニングブレードとなる。
【００３７】
以下、具体的な実施例を説明するが、本発明はこれに限定されるものでないことは言うまでもない。
【００３８】
（実施例１）
ε-カプロラクタムの開環重合によって得られた分子量２０００のポリオール（ＰＣＬ２２０：ＤＩＣ製）を１００重量部と４，４’−ジフェニルメタンジイソシアネート（ＭＤＩ）を２７重量部とを１４０℃で１０分間混合攪拌し、これに３つのＯＨ基を有するイソシアヌレート誘導体である分子量２６１のトリス（２−ヒドロキシエチル）イソシアヌレート（タナック：日産化学工業製）を０．９重量部加えて、さらに５分間攪拌した。さらに、１，４−ブタンジオール（１，４−ＢＤ）を４．２重量部加えて混合攪拌し、予め１５０℃に保温した金型に注型し、２０分間加熱して反応させることで、硬化させてゴム状弾性体を得た。得られたゴム状弾性体を１４ｍｍ幅にカットして、板金と接着して実施例１のクリーニングブレードを得た。
【００３９】
（実施例２）
ε-カプロラクタムの開環重合によって得られた分子量２０００のポリオール（ＰＣＬ２２０：ＤＩＣ製）の代わりにε-カプロラクタムの開環重合によって得られた分子量３０００のポリオール（ＰＣＬ２３０：ＤＩＣ製）を用い、タナックを５重量部、１，４−ＢＤを４重量部とした以外は、実施例１と同様にして実施例２のクリーニングブレードを得た。
【００４０】
（実施例３）
ε-カプロラクタムの開環重合によって得られた分子量２０００のポリオール（ＰＣＬ２２０：ＤＩＣ製）の代わりにノナンジオール及びメチルオクタンジオールとアジピン酸の脱水縮合により得られた分子量２０００のポリオール（Ｏ―２０１０：クラレ製）を用い、ＭＤＩを４０重量部、タナックを５．５重量部、１，４−ＢＤを６．５重量部、とした以外は、実施例１と同様にして実施例３のクリーニングブレードを得た。
【００４１】
（実施例４）
ε-カプロラクタムの開環重合によって得られた分子量２０００のポリオール（ＰＣＬ２２０：ＤＩＣ製）の代わりにテトラヒドロフラン（ＴＨＦ）の重合によって得られた分子量２０００のポリオール（ＰＴＭＧ２０００：保土ヶ谷化学製）を用いた以外は、実施例３と同様にして実施例４のクリーニングブレードを得た。
【００４２】
（実施例５）
ＭＤＩの代わりに、３，３−ジメチルフェニル−４，４−ジイソシアネート（ＴＯＤＩ）を用いた以外は実施例３と同様にして実施例５のクリーニングブレードを得た。
【００４３】
（実施例６）
ε-カプロラクタムの開環重合によって得られた分子量２０００のポリオール（ＰＣＬ２２０：ＤＩＣ製）の代わりに分子量１６５０のポリオール（ＰＴＭＧ１６５０：保土ヶ谷化学製）を用い、ＭＤＩを４８重量部、タナックを９重量部、１，４−ＢＤを７重量部とした以外は、実施例１と同様にして実施例６のクリーニングブレードを得た。
【００４４】
（比較例１）
タナックの代わりにＴＭＰを２．８重量部用い、１，４−ＢＤを６．６重量部、ＴＭＰを２．８重量部とする以外は実施例３と同様にして比較例１のクリーニングブレードを得た。
【００４５】
（比較例２）
タナックの代わりにＴＭＰを２．８重量部用いた以外は、実施例４と同様にして比較例２のクリーニングブレードを得た。
【００４６】
（比較例３）
１，４−ＢＤを４．５重量部、タナックを０．４重量部とした以外は実施例１と同様にして比較例３のクリーニングブレードを得た。
【００４７】
（比較例４）
ＭＤＩを６０重量部、タナックを１６．４重量部、１，４−ＢＤを６．９重量部とした以外は実施例１と同様の配合で混合攪拌を行った。
【００４８】
（試験例１）
各実施例及び各比較例のゴム状弾性体のテストサンプルを形成し、反発弾性をＪＩＳ  Ｋ６２５５に準拠したリュプケ式反発弾性試験装置により、ゴム硬度（ＪＩＳ  Ａ）をＪＩＳ  Ｋ６２５３に準拠して２５℃で測定した。結果を、表１に示す。
【００４９】
（試験例２）：耐磨耗性
各実施例及び各比較例のクリーニングブレードを当接させた感光体を、ＮＮ（２３℃×５０％）環境、及びＬＬ（１０℃×３０％）環境下、線速１２５ｍｍ／ｓｅｃで駆動モータにより空回しし、連続運転を９０分間行った。その後、各クリーニングブレードのエッジの磨耗幅をマイクロスコープにより測定した。なお、感光体にはトナーを１５分ごとに刷毛で塗布した。結果を表１及び図１に示す。
【００５０】
＜測定条件＞
当接条件‥‥当接角度：２５ｄｅｇ、当接圧：０．３Ｎ／ｃｍ
感光体‥‥‥ＯＰＣ（初期滑剤塗布）
試験時間‥‥９０ｍｉｎ
マイクロスコープ測定条件‥‥測定機：キーエンス  ＶＨ−７０００、倍率：４５０倍、
測定箇所：クリーニングブレード１本内５点
（両端から２０ｍｍ及び８０ｍｍの地点並びに中央）
【００５１】
【表１】
2008009400.tif 000004
【００５２】
（結果のまとめ）
実施例１〜６のクリーニングブレードはいずれもＮＮ（２３℃×５０％）環境下での磨耗幅が５μｍ以下で、また、ＬＬ（１０℃×３０％）環境下での磨耗幅も１２μｍ以下であり、耐磨耗性に非常に優れたものであった。また、硬度は６５〜７８°であり、２５℃における反発弾性は４１〜６３％であった。
【００５３】
これに対し、比較例１及び２のようにイソシアヌレート誘導体を配合しないで形成したクリーニングブレードは、硬度及び反発弾性は良好であったが、図１からわかるように磨耗幅が大きく、耐磨耗性が非常に悪かった。また、イソシアヌレート誘導体をポリオール１００重量部に対して０．５重量部より少なくなるように配合した比較例３のクリーニングブレードも硬度及び反発弾性は良好であったが、ＮＮ（２３℃×５０％）環境下での磨耗幅が６２μｍ、ＬＬ（１０℃×３０％）環境下での磨耗幅が７４μｍであり、磨耗幅が大きかった。イソシアヌレート誘導体の配合が少なかったために、耐磨耗性の効果が顕著に表れなかったと考えられる。また、イソシアヌレート誘導体をポリオール１００重量部に対して１５重量部より多くなるように配合した比較例４のクリーニングブレードは、イソシアヌレート誘導体の凝集によりゴム状弾性体を成形することができなかった。
【００５４】
これにより、数平均分子量１５００〜３８００の長鎖ポリオール１００重量部に対して、２つ以上のＯＨ基を有するイソシアヌレート誘導体０．５〜１５重量部と、イソシアネートとを配合して得た本発明のクリーニングブレード部材は、耐摩耗性に優れたものであるということがわかった。
【図面の簡単な説明】
【００５５】
【図１】試験例１の結果を示すグラフである。
【図１】
2008009400.tif 000006